"a少なくとも約50重量のプロピレン誘導単位、及び約5~35重量の、エチレン又はC410アルファ-オレフィンの少なくとも1種から誘導される単位を含み、約75J/g以下の融解熱を有するコポリマーと、b難燃剤とを含む難燃組成物であって、UL94のV2等級の要件を満たす組成物。難燃剤が、ハロゲン化炭化水素及び金属酸化物の少なくとも1種を含む、請求項1に記載の組成物。ハロゲン化炭化水素が、臭素化炭化水素である、請求項1又は2に記載の組成物。ハロゲン化炭化水素が、デカブロモジフェニルエタンである、請求項1から3のいずれかに記載の組成物。ハロゲン化炭化水素が、組成物の約2.0~7.0重量の量で存在する、請求項1から4のいずれかに記載の組成物。金属酸化物が、三酸化アンチモンである、請求項1から5のいずれかに記載の組成物。難燃剤が、ハロゲン化炭化水素及び金属酸化物を含み、金属酸化物が、ハロゲン化化合物の重量の約2~5倍の量で存在する、請求項1から6のいずれかに記載の組成物。難燃剤が、組成物の約25~35重量の量で存在する、請求項1から7のいずれかに記載の組成物。難燃剤が、チャー形成材料をさらに含む、請求項1から8のいずれかに記載の組成物。チャー形成材料が、ホウ酸亜鉛である、請求項1から9のいずれかに記載の組成物。チャー形成材料が、組成物の約8~25重量の量で存在する、請求項1から10のいずれかに記載の組成物。カーボンブラックをさらに含む、請求項1から11のいずれかに記載の組成物。コポリマーが、a約100°C以下の融点;bアイソタクチックポリプロピレンの約2から約65の結晶化度;c少なくとも約75の13CNMRによって測定された3種のプロピレン単位のトリアッドタクティシティー;及びd約1~10dg/minのメルトフローレートASTM1238、230°C/2.16kgの少なくとも一つを有する、請求項1に記載の組成物。コポリマーが、約10~20重量のエチレン誘導単位を含む、請求項13に記載の組成物。約1~10重量のポリプロピレンをさらに含む、請求項13又は14に記載の組成物。カーボンブラック以外に2重量未満の紫外線安定剤及び酸化防止剤を含む、請求項13から15のいずれかに記載の組成物。約60.0~95.0の範囲におけるショアA硬度を有する、請求項13から16のいずれかに記載の組成物。a少なくとも約5mPaの最大引張り強さ及びb少なくとも約600の最大伸びの少なくとも一つを有する、請求項13から17のいずれかに記載の組成物。UL94のV1等級の要件を満たす、請求項13から18のいずれかに記載の組成物。UL94のV0等級の要件を満たす、請求項13から19のいずれかに記載の組成物。a少なくとも約50重量のプロピレン誘導単位、及び約5~35重量の、エチレン又はC410アルファ-オレフィンの少なくとも1種から誘導される単位を含み、約75J/g以下の融解熱を有するコポリマー;b難燃剤を混合するステップと、cUL94のV2等級の要件を満たす難燃組成物を形成するステップとを含む難燃組成物を製造する方法。難燃剤が、デカブロモジフェニルエタン、三酸化アンチモン、及びホウ酸亜鉛を含む、請求項21に記載の方法。コポリマーが、a少なくとも約75の13CNMRによって測定された3種のプロピレン単位のトリアッドタクティシティー;b約1~10dg/minのメルトフローレート;c約100°C以下の融点;及びdアイソタクチックポリプロピレンの約2から約65の結晶化度の少なくとも一つを有する、請求項21又は22に記載の方法。難燃組成物が、UL94のV0等級の要件を満たし、a60.0~90.0の範囲におけるショアA硬度;b少なくとも約5mPaの最大引張り強さ;及びc少なくとも約600の最大伸びの少なくとも一つを有する、請求項21から23のいずれかに記載の方法。a少なくとも約50重量のプロピレン誘導単位、及び約5~35重量のエチレン誘導単位を含み、約75J/g以下の融解熱、約100°C以下の融点、アイソタクチックポリプロピレンの約2から約65の結晶化度、及び約1~10dg/minのメルトフローレートASTM1238、230°C/2.16kgを有する少なくとも約40重量のコポリマーと、b約20~40重量の難燃剤とを含む難燃組成物であって、UL94のV0等級の要件を満たし、a約60.0~90.0のショアA硬度;b少なくとも約5mPaの最大引張り強さ;及びc少なくとも約600の最大伸びを有する組成物。従って、良好な難燃性、良好な紫外線特性、及び維持された又は改善された機械的性質を有する難燃性ポリオレフィン組成物のニーズが存在する。本発明の一つ又は複数の実施形態は、a少なくとも約50重量のプロピレン誘導単位、及び約5~35重量の、エチレン又はC410アルファオレフィンの少なくとも1種から導かれる単位を含み、約75J/g以下の融解熱を有するコポリマーと、b難燃剤とを含む難燃組成物であって、UL94のV2等級の要件を満たす組成物を含む。本発明の一つ又は複数の実施形態は、さらにa少なくとも約50重量のプロピレン誘導単位、及び約5~35重量の、エチレン又はC410アルファオレフィンの少なくとも1種から導かれる単位を含み、約75J/g以下の融解熱を有するコポリマー、;及びb難燃剤を混合するステップと、cUL94のV2等級の要件を満たす難燃組成物を形成するステップとを含む、難燃組成物を製造する方法を含む。序文本発明の実施形態は、少なくとも部分的には、難燃性、耐候性、及び維持された又は改善された機械的性質を有するポリオレフィン組成物の発見に基づく。特に、ポリオレフィンを、難燃剤及び十分なカーボンブラックの両方で変性して、UL94V2の難燃規格及びUL746CF1の紫外線UV規格を有利に満たし得るポリオレフィン組成物を提供し得ることが発見された。これらのポリオレフィン組成物は、難燃剤及びカーボンブラックの存在にも関わらず望ましい機械的性質を示し得ることが驚くべきことに発見された。結果として、これらのポリオレフィン組成物は、高温、屋外照明用のシール、ガスケット、及びホースなどの屋外用途並びに太陽エネルギーを捕捉及び転換する素子を含む電気用途に使用することができる。ポリオレフィン組成物本発明のポリオレフィン組成物は、プロピレンベースのポリオレフィン、特にプロピレン-アルファオレフィンコポリマー、該ポリオレフィン組成物に紫外線抵抗性を提供するのに十分な量のカーボンブラック、及び該ポリオレフィン組成物に難燃性を提供するのに十分な量の難燃剤材料を含む。さらに、本発明のポリオレフィン組成物は、相乗剤、チャー形成剤charformer、及び紫外線保護剤を含んでもよい。ポリオレフィンは、難燃ポリオレフィン組成物の製造の技術分野で使用され得る他の成分を含んでもよい。本明細書で使用されるwt.は、重量パーセントを意味する。本明細書の実施形態は、a少なくとも約50重量のプロピレン誘導単位、及び約5~35重量の、エチレン又はC410アルファオレフィンの少なくとも1種から導かれる単位好ましくは約7から約32重量、約8から約25重量、約8から約20重量、又は約8から約18重量;好ましくは約10~20重量のエチレン誘導単位を含み、約75J/g以下好ましくは約70J/g以下、約50J/g以下、又は約35J/g以下の融解熱を有するコポリマーと、b好ましくは、iハロゲン化炭化水素好ましくは、該ハロゲン化炭化水素は、塩素化パラフィン、塩素化ポリオレフィン、パークロロシクロペンタデカン、ヘキサブロモベンゼン、n-エチレン-ビスジブロモノルボルナン-ジカルボキシイミド、エチレン-ビステトラブロモフタルイミド、テトラブロモビスフェノール-A誘導体、テトラブロモビスフェノールS、テトラブロモジペンタエリスリトール、臭素化シクロペンタジエン、及びデカブロモジフェニルエタンの1種であり;好ましくは、該ハロゲン化炭化水素は、臭素化炭化水素であり;好ましくは、該臭素化炭化水素は、デカブロモジフェニルエタンである;ii金属酸化物好ましくは、該金属酸化物は、三酸化アンチモン、酸化アンチモンゾル及びSbvエステルの塩の1種であり;好ましくは、該金属酸化物は、酸化アンチモンである;iii場合によってチャー形成材料好ましくは、ホウ酸亜鉛水和物、水酸化マグネシウム、三水和アルミナ、ポリリン酸アンモニウム、ポリリン酸メラミン、デンプン又は他の炭水化物、及び多価アルコール;好ましくは、ホウ酸亜鉛水和物;の少なくとも1種を含む難燃剤好ましくは、該難燃剤は、デカブロモジフェニルエタン、三酸化アンチモン、及びホウ酸亜鉛を含むと、c場合によって、紫外線保護剤好ましくは、該紫外線保護剤は、カーボンブラックであり、好ましくは、該組成物は、カーボンブラック以外の紫外線安定剤及び酸化防止剤を実質的に欠いており;好ましくは、該紫外線保護剤は、該組成物の全重量に対して、少なくとも1.5重量、他の実施形態において、少なくとも2.0重量、他の実施形態において、少なくとも3.0重量の量であるとを含む難燃組成物であって、UL94のV2等級好ましくは、V1等級、好ましくは、V0等級の要件を満たす組成物に関する。本明細書で使用されるUL94のV0、V1、又はV2等級の要件への参照は、参照された材料は、産業で知られている規格で、UnderwritersLaboratoriesIncTestsforFlammabilityofPlasticMaterialsforPartsinDevicesandAppliancesJune42009から入手できるUL94垂直燃焼試験V0、V1又はV2の要件を満たすことを意味する。コポリマー、難燃剤及びその成分、及び紫外線保護剤のそれぞれが、同様に、以下に論じられる。ポリオレフィン本明細書で有用なポリオレフィンは、プロピレン-アルファ-オレフィンコポリマー、特に、プロピレン誘導単位及びエチレン又はC410アルファ-オレフィンの少なくとも1種から導かれる単位のコポリマーである。コポリマーは、プロピレン-アルファ-オレフィンコポリマーの少なくとも約50重量のプロピレン誘導単位を含有する。一実施形態において、プロピレン-アルファ-オレフィンコポリマーは、隣接するアイソタクチックプロピレン単位によって制限された結晶化度及び本明細書に記載された融点を有するプロピレンベースのエラストマーである。プロピレン-アルファ-オレフィンコポリマーの結晶化度及び融点は、プロピレンの挿入におけるエラーの導入によって高度にアイソタクチックなポリプロピレンに比べて減少する。プロピレン-アルファ-オレフィンコポリマーは、一般的に、タクティシティー及びコモノマー組成物のいかなる実質的な分子間不均質性も欠き、同様に、一般的に、分子間の組成分布のいかなる実質的な不均質性も欠く。エチレン又はC410アルファ-オレフィンの少なくとも1種から導かれる単位、又はコモノマーは、プロピレン-アルファ-オレフィンコポリマーの約1から約35重量、又は約5から約35重量、好ましくは約7から約32重量、より好ましくは約8から約25重量、さらにより好ましくは約8から約20重量、最も好ましくは約8から約18重量の量で存在してもよい。コモノマー含有量は、プロピレン-アルファ-オレフィンコポリマーが、約75J/g以下の融解熱、約100°C以下の融点、及びアイソタクチックポリプロピレンの約2から約65の結晶化度を有し、好ましくは約0.5から約90dg/minASTMD1238、230°C/2.16kgのメルトフローレートMFRを有するように調節することができる。プロピレン-アルファ-オレフィンコポリマーは、2種以上のコモノマーを含んでもよい。2種以上のコモノマーを有するプロピレン-アルファ-オレフィンコポリマーの好ましい実施形態には、プロピレン-エチレン-オクテン、プロピレン-エチレン-ヘキセン、及びプロピレン-エチレン-ブテンポリマーが含まれる。エチレン又はC410アルファ-オレフィンの少なくとも1種から導かれる2種以上のコモノマーが存在するいくつかの実施形態において、1種のコモノマーの量は、プロピレン-アルファ-オレフィンコポリマーの約5重量未満であってよいが、プロピレン-アルファ-オレフィンコポリマーのコモノマーの合わせた重量は、約5以上である。好ましい一実施形態において、コモノマーは、好ましくは、プロピレン-アルファ-オレフィンコポリマーの約5から約25重量、約5から約20重量、約5から約16、約6から約18重量、又は、いくつかの実施形態において、約8から約20重量の量のエチレン、1-ヘキセン、又は1-オクテンである。一実施形態において、プロピレン-アルファ-オレフィンコポリマーは、エチレン誘導単位を含む。プロピレン-アルファ-オレフィンコポリマーは、プロピレン-アルファ-オレフィンコポリマーの約5から約35重量、好ましくは約5から約20重量、約10から約20重量、約15から約20重量、又は約10から約12重量のエチレン誘導単位を含んでもよい。いくつかの実施形態において、プロピレン-アルファ-オレフィンコポリマーは、本質的に、プロピレン及びエチレンから導かれる単位から構成され、即ち、プロピレン-アルファ-オレフィンコポリマーは、重合の間に使用されるエチレン及び/若しくはプロピレンフィードストリーム中に不純物として一般的に存在する以外の量又はプロピレン-アルファ-オレフィンコポリマーの融解熱、融点、結晶化度、若しくはメルトフローレートに実質的に影響を与える量の任意の他のコモノマー、又は重合工程に意図的に添加される任意の他のコモノマーを含有しない。プロピレン-アルファ-オレフィンコポリマーは、少なくとも約75、少なくとも約80、少なくとも約82、少なくとも約85、又は少なくとも約90の13CNMRで測定された3種のプロピレン単位のトリアッドタクティシティーを有してもよい。好ましくは、プロピレン-アルファ-オレフィンコポリマーは、約50から約99、約60から約99、より好ましくは約75から約99又は約80から約99のトリアッドタクティシティーを有する。いくつかの実施形態において、プロピレン-アルファ-オレフィンコポリマーは、約60から97のトリアッドタクティシティーを有してもよい。プロピレン-アルファ-オレフィンコポリマーは、約75J/g以下、好ましくは約70J/g以下、約50J/g以下又は約35J/g以下の示差走査熱量測定法DSCで測定された融解熱Hfを有する。プロピレン-アルファ-オレフィンコポリマーは、約0.5J/g、約1J/g、又は約5J/gの下限Hfを有してもよい。例えば、Hf値は、1.0、1.5、3.0、4.0、6.0,又は7.0J/gから30、35、40、50、60、70、又は75J/gのどこにあってもよい。プロピレン-アルファ-オレフィンコポリマーは、アイソタクチックポリプロピレンの約2から約65、好ましくは約0.5から約40、好ましくは約1から約30、より好ましくは約5から約35の本明細書に記載されたDSC手法に従って測定されたパーセント結晶化度を有してもよい。最高次のプロピレン即ち、100の結晶化度の熱エネルギーは、189J/gと予想される。いくつかの実施形態において、コモノマーは、アイソタクチックポリプロピレンの40未満、約0.25から約25、又は約0.5から約22の範囲の結晶化度を有する。プロピレン-アルファ-オレフィンコポリマーの実施形態は、約4又は約6の下限から約8又は約10又は約12の上限のタクティシティー指数を有してもよい。いくつかの実施形態において、プロピレン-アルファ-オレフィンコポリマーは、0より大きく、又は約50若しくは約25の上限、及び約3若しくは約10の下限を有する範囲内のアイソタクチシティ指数を有する。いくつかの実施形態において、プロピレン-アルファ-オレフィンコポリマーの結晶化度は、プロピレンのエチレン、C420アルファ-オレフィン、及びポリエンから選択される限定された量の1種又は複数のコモノマーとの共重合によって減少する。これらのコポリマーにおいて、プロピレン-アルファ-オレフィンコポリマー中に存在するプロピレン誘導単位の量は、プロピレン-アルファ-オレフィンコポリマーの総重量に対して約99.9、約97、約95、約94、約92、約90又は約85の上限から約60、約68、約70、約71、約75、約76、又は約80の下限の範囲に及ぶ。任意選択のポリエンは、少なくとも二つの不飽和結合を有する任意の炭化水素構造であってよく、ここで、該不飽和結合の少なくとも一つは、ポリマー中に容易に組み込まれる。例えば、任意選択のポリエンは、直鎖非環式オレフィン、例えば1,4-ヘキサジエン及び1,6-オクタジエンなど;分枝鎖非環式オレフィン、例えば5-メチル-1,4-ヘキサジエン、3,7-ジメチル-1,6-オクタジエン、及び3,7-ジメチル-1,7-オクタジエンなど;単環脂環式オレフィン、例えば1,4-シクロヘキサジエン、1,5-シクロオクタジエン、及び1,7-シクロドデカジエンなど;多環脂環式縮合及び架橋環オレフィン、例えばテトラヒドロインデン、ノルボルナジエン、メチル-テトラヒドロインデン、ジシクロペンタジエン、ビシクロ-2.2.1-ヘプタ-2,5-ジエン、ノルボルナジエン、アルケニルノルボルネン、アルキリデンノルボルネン、例えば、エチリデンノルボルネンethylidienenorborneneENB、シクロアルケニルノルボルネン、及びシクロアルキリエンノルボルネン例えば5-メチレン-2-ノルボルネン、5-エチリデン-2-ノルボルネン、5-プロペニル-2-ノルボルネン、5-イソプロピリデン-2-ノルボルネン、5-4-シクロペンテニル-2-ノルボルネン、5-シクロヘキシリデン-2-ノルボルネン、5-ビニル-2-ノルボルネンなど;及びシクロアルケニル置換アルケン、例えばビニルシクロヘキセン、アリルシクロヘキセン、ビニルシクロオクテン、4-ビニルシクロヘキセン、アリルシクロデセン、ビニルシクロドデセン、及びテトラシクロA-11,12-5,8-ドデセンなどから選択し得る。プロピレン-アルファ-オレフィンコポリマー中に存在する任意選択のポリエン誘導単位の量は、プロピレン-アルファ-オレフィンコポリマーの総重量に対して、約15、約10、約7、約5、約4.5、約3、約2.5、又は約1.5の上限から、約0、約0.1、約0.2、約0.3、約0.5、又は約1の下限までの範囲に及ぶ。好ましい一実施形態において、プロピレン-アルファ-オレフィンコポリマーは、ジエン誘導単位本明細書で使用されるジエンを含む。いくつかの実施形態において、ジエンは、プロピレン-アルファ-オレフィンコポリマーの約10重量以下、好ましくは約5以下、より好ましくは約3以下の量で存在する。いくつかの実施形態において、ジエンは、プロピレン-アルファ-オレフィンコポリマーの約0.1から約6重量、約0.1から約5重量、好ましくは約0.1から約4重量、より好ましくは約0.1から約2重量、最も好ましくは約0.1から約1重量の量で存在する。プロピレン-アルファ-オレフィンコポリマーは、DSCで測定された単一ピークの融解転移を有してよい。一実施形態において、コポリマーは、約110°C以上の広い融解転移終止を有する約90°C以下の主要なピーク転移を有する。ピーク融点Tmは、試料の溶融の範囲内の最大熱吸収の温度と定義される。しかし、コポリマーは、主要ピーク及び/又は融解転移終止に隣接した第2の溶融ピークを示すことがある。本開示の目的のために、このような第2の溶融ピークは、一緒に単一の融点とみなされ、これらのピークの最高が、プロピレン-アルファ-オレフィンコポリマーのTmとみなされる。プロピレン-アルファ-オレフィンコポリマーは、約100°C以下、約90°C以下、約80°C以下、又は約70°C以下のTmを有し得る。一実施形態において、プロピレン-アルファ-オレフィンコポリマーは、約25から約100°C、好ましくは約25から約85°C、約25から約75°C、又は約25から約65°CのTmを有する。いくつかの実施形態において、プロピレン-アルファ-オレフィンコポリマーは、約30から約80°C、好ましくは約30から70°CのTmを有する。プロピレン-アルファ-オレフィンコポリマーは、ASTMD-1505によって測定された室温における約0.850から約0.920g/cm3、約0.860から約0.900g/cm3、好ましくは約0.860から約0.890g/cm3の密度を有し得る。プロピレン-アルファ-オレフィンコポリマーは、少なくとも約0.2dg/minのASTMD1238230°Cにおいて、2.16kgで測定されたメルトフローレートを有し得る。一実施形態において、プロピレン-アルファ-オレフィンコポリマーのMFRは、約0.5から約5000dg/min、約1から約2500dg/min、約1.5から約1500dg/min、約2から約1000dg/min、約5から約500dg/min、約10から約250dg/min、約10から約100dg/min、約2から約40dg/min、又は約2から約30dg/minである。いくつかの好ましい実施形態において、プロピレン-アルファ-オレフィンコポリマーのMFRは、約0.5から約50dg/min、約1から約30dg/min、又は約2から約10dg/minである。プロピレン-アルファ-オレフィンコポリマーは、ASTMD412によって測定された約2000未満、約1000未満、又は約800未満の破断点伸びを有し得る。プロピレン-アルファ-オレフィンコポリマーは、約5,000から約5,000,000g/モル、好ましくは約10,000から約1,000,000g/モル、より好ましくは約50,000から約400,000g/モルの重量平均分子量Mw;約2,500から約2,500,00g/モル、好ましくは約10,000から約250,000g/モル、より好ましくは約25,000から約200,000g/モルの数平均分子量Mn;及び/又は約10,000から約7,000,000g/モル、好ましくは約80,000から約700,000g/モル、より好ましくは約100,000から約500,000g/モルのZ平均分子量Mzを有し得る。プロピレン-アルファ-オレフィンコポリマーは、約1.5から約20、又は約1.5から約15、好ましくは約1.5から約5、より好ましくは約1.8から約5、最も好ましくは約1.8から約3又は約4の分子量分布MWDを有し得る。いくつかの実施形態において、コポリマーは、i約100°C以下好ましくは約90°C以下、約80°C以下、又は約70°C以下の融点;iiアイソタクチックポリプロピレンの約2から約65好ましくは約0.5から約40、約1から約30、又は約5から約35の結晶化度;iii少なくとも約75少なくとも約80、少なくとも約82、少なくとも約85、又は少なくとも約90の13CNMRによって測定されたトリアッドタクティシティー;及びiv約0.5から約5000dg/min好ましくは約1から約2500dg/min、約1.5から約1500dg/min、約2から約1000dg/min、約5から約500dg/min、約10から約250dg/min、約10から約100dg/min、約2から約40dg/min、又は約2から約30dg/minのメルトフローレートの一つ又は複数を有する。好ましいプロピレン-アルファ-オレフィンコポリマーは、商品名VISTAMAXX商標ExxonMobilChemicalCompany,Houston,TX,USA、VERSIFY商標TheDowChemicalCompany,Midland,Michigan,USA、TAFMER商標XM又はNOTIO商標MitsuiCompany,Japanの特定のグレード、及びSOFTEL商標BasellPolyolefinsoftheNetherlandsの特定のグレードとして市販されている。本発明の使用に好適な市販のプロピレン-アルファ-オレフィンコポリマーの特定のグレードは、当技術分野で一般的に知られている方法を使用して容易に決定することができる。本発明の組成物、例えばマスターバッチは、1種又は複数の異なるプロピレン-アルファ-オレフィンコポリマー、即ち、それぞれ一つ又は複数の異なる性質、例えば、異なるコモノマー又はコモノマー分などを有するプロピレン-アルファ-オレフィンコポリマーを含んでもよい。様々なプロピレン-アルファ-オレフィンコポリマーのこのような組合せは、全て本発明の範囲内である。一実施形態において、プロピレン-アルファ-オレフィンコポリマーは、プロピレン誘導単位、ジエン誘導単位、及びエチレン誘導単位を含むエラストマーであり、アイソタクチックポリプロピレンの結晶性、110°C以下のDSCによる融点、及び約5J/gから約50J/gの融解熱を有する。プロピレン誘導単位は、プロピレン、ジエン、及びエチレンから導かれる単位の合わせた重量に対して約80から約90の量で存在する。ジエン誘導単位は、プロピレン、ジエン、及びエチレンから導かれる単位の合わせた重量に対して約0.3から約3の量で存在する。エチレン誘導単位は、プロピレン、ジエン、及びエチレンから導かれる単位の合わせた重量に対して約10から約20の量で存在する。本発明の実施形態は、アイソタクチックポリプロピレンの結晶性を有し、場合によってジエンを含む半結晶性プロピレンベースのポリマーを含む。本発明の実施形態は、架橋性及び架橋半結晶性プロピレンベースのポリマー及びこのようなポリマーを含むブレンドも含む。一実施形態において、プロピレン-アルファ-オレフィンコポリマーのゴム状弾性は、様々な程度にプロピレン-アルファ-オレフィンコポリマーを硬化させることによって改善される。別の実施形態において、プロピレン-アルファ-オレフィンコポリマーを、様々な程度に硬化させて好都合な加工を可能にする。いくつかの実施形態において、プロピレン-アルファ-オレフィンコポリマーは、配合及び加工の様々な選択における硬化及び最適な最終用途性能を促進するためにジエンを含む。他の実施形態、例えば架橋反応を誘発するために放射線を使用する場合などにおいて、プロピレン-アルファ-オレフィンコポリマー中のジエンの存在は自由選択である。架橋プロピレン-アルファ-オレフィンコポリマー、それらの性質及び製造の方法は、例えば、米国特許出願公開第2005/107530号に記載されており、その内容は、参照により本明細書に組み込まれている。様々な実施形態において、プロピレン-アルファ-オレフィンコポリマーは、任意の組合せの以下の特徴のいくつか又は全てを有するエラストマーであり、ここで、任意の列挙された上限から任意の列挙された下限までの範囲が意図されている。aジエンは、5-エチリデン-2-ノルボルネン又は5-ビニル-2-ノルボルネンであり;bジエン誘導単位は、プロピレン、ジエン、及びエチレンから導かれる単位の合わせた重量に対して約1から約3、又は約0.5から約1.5の量で存在し;cエラストマーは、0.5から100、又は5から40の125°Cにおけるムーニー粘度ML14を有する。別の実施形態において、プロピレン-アルファ-オレフィンコポリマーは、aプロピレン誘導単位、並びにbエチレン、C4-C20アルファ-オレフィン、及びジエンからなる群から選択される1種又は複数の追加の成分から誘導される、成分a及びbの合計重量に対して少なくとも0.1の単位を含む架橋エラストマーである。架橋エラストマーは、アイソタクチックポリプロピレンの結晶性、約110°C以下のDSCによる融点、及び約5J/gから約50J/gの融解熱を有する。架橋エラストマーは、少なくとも約2重量、少なくとも約10重量、少なくとも約20重量、又は約2重量から約95重量の架橋不溶分を提供する程度に架橋されており、又は、それは、約1又は約1.2から約10の粘度比をエラストマーに提供する程度に架橋されている。様々な実施形態において、架橋エラストマーの特徴には、任意の組合せの以下の特徴のいくつか又は全てが含まれ、ここで、任意の列挙された上限から任意の列挙された下限の範囲が意図されている。aプロピレン誘導単位は、成分a及びbの合計重量に対して少なくとも約80の量で存在し;bエラストマーは、約50未満の200引張り後の引張り永久歪み及び少なくとも約1000psi6.89MPaの最大引張り強さを有し;c架橋エラストマーの成分bは、成分a及びbの合計重量に対して約0.1から約5、又は約0.5から約1.5、又は約1から約3の量のジエン誘導単位を含み;d架橋エラストマーの成分bは、5-ビニル-2-ノルボルネン又は5-エチリデン-2-ノルボルネンから誘導される単位を含む。プロピレン-アルファ-オレフィンコポリマーは、国際公開第02/36651号、米国特許第6,992,158号、及び/又は国際公開第00/01745号に記載された手法に従って調製されたコポリマーを含んでもよく、これらの内容は、参照により本明細書に組み込まれている。プロピレン-アルファ-オレフィンコポリマーを生産するための好ましい方法は、米国特許第7,232,871号及び6,881,800号に見出すことができ、これらの内容は、参照により本明細書に組み込まれている。本発明は、プロピレン-アルファ-オレフィンコポリマーを調製するためのいずれの特定の重合方法によっても限定されず、本明細書に記載された重合プロセスは、いずれの特定のタイプの反応器によっても限定されない。プロピレン-アルファ-オレフィンコポリマーは、十分に混合された連続フィード重合反応器において行われる一段式の定常重合によって重合することができる。他の重合手法、例えば気相又はスラリー重合なども意図されているが、重合は溶液中で行うことができる。プロセスは、その定常操作において、単位時間当たりの反応容器から引き抜かれるポリマーの量にほぼ等しい、単位時間当たりに製造されるポリマーの量の除去によって例示される連続非バッチ式プロセスとして表すことができる。本明細書で使用されるほぼ等しいは、これらの量、単位時間当たりに製造されるポリマー、及び単位時間当たりに引き抜かれるポリマーは、約0.9:1、約0.95:1、約0.97:1、又は約1:1の一方の他方に対する比であることを意味する。複数の反応器も使用され得るが、重合は、単一ステップ又は単一反応器で達成される。一実施形態において、プロピレン-アルファ-オレフィンコポリマーは、次のステップ:a重合反応器に所定の比率で溶媒及びプロピレン及び場合によってエチレン、C420アルファ-オレフィン、及び非共役ジエンの1種又は複数を含むモノマーをフィードするステップ;b該反応器に可溶性の触媒を添加するステップ;並びにc溶液中でモノマーを重合させてポリマーを含有する流出液を生成するステップを含むプロセスによって調製される。触媒毒として作用する極性化合物を除去するために、溶媒及びモノマーフィードは、モルシーブ、アルミナ床、又は当技術分野で知られている他の吸収剤で精製することができる。反応器温度は、自動冷却、前冷却フィード断熱反応器、冷却コイル、及びこれらの技術の組合せなどの当技術分野でよく知られている方法によって制御することができる。圧力は、反応器温度において反応器の内容物を溶液に保つために十分でなければならない。重合は、約-20°Cから約200°Cの範囲の温度において実施する。反応器当たりの滞留時間は、1から180分において維持する。反応器の流出液中のポリマー濃度は、約1から約20重量の範囲に維持される。全体の重合速度は、触媒及びモノマーフィード速度によって設定される。ポリマー組成は、反応器へのモノマーフィード速度を調節することによって制御される。ポリマー分子量は、反応温度、モノマー濃度を選択することによって、及び場合によって水素などの連鎖移動剤を添加することによって設定される。ポリマー生成物は、イソプロピルアルコール、アセトン、若しくはn-ブチルアルコールなどの非溶媒による凝集によって流出液から好都合に回収することができ、又は、ポリマーは、熱又は蒸気で溶媒又は他の媒体をストリッピングすることによって回収することができる。酸化防止剤などの1種又は複数の通常の添加剤を、回収処置の間にポリマー中に混合することができる。一実施形態において、プロピレン-アルファ-オレフィンコポリマーを生成するために使用される触媒系は、1種又は複数の遷移金属化合物及び1種又は複数の活性剤を含む。アルモキサン又はアルミニウムアルキル活性剤が使用される場合、組み合わせた前触媒と活性剤のモル比は、約1:5000から約10:1である。イオン化活性剤が使用される場合、組み合わせた前触媒と活性剤のモル比は、約10:1から約1:10である。アルモキサン又はアルミニウムアルキルとイオン化活性剤の混合物を使用することを含めた複合活性剤を使用し得る。別の実施形態において、触媒系は、ビスシクロペンタジエニル金属化合物及び1非配位性適合性アニオン活性剤、又は2アルモキサン活性剤のいずれかを含む。使用し得る触媒系の非限定的な例は、米国特許第5,198,401号及び5,391,629号に記載されており、これらの内容は、参照により本明細書に組み込まれている。別の実施形態において、プロピレン-アルファ-オレフィンコポリマーは、ハロゲン化テトラ-アリール置換13族陰イオンここで、それぞれのアリール置換基は、少なくとも2個の環状芳香族環を含有するを含む前駆体イオン化合物である活性化共触媒の存在下で生成される。この実施形態の特定の一態様において、プロピレン-アルファ-オレフィンコポリマーは、約0.2百万分率ppmより大きい、約0.5百万分率より大きい、約1百万分率より大きい、又は約5百万分率より大きい活性化共触媒の残留物を含有する。別の実施形態において、プロピレン-アルファ-オレフィンコポリマーは、シングルサイト重合触媒を使用して生成され、これは、第一及び第二のモノマー配列の付加の単一統計モードのみを可能にする。この実施形態の特定の一態様において、反応器は、ポリマーのポリマー鎖のほぼ全てについて単一の重合環境のみを可能にする連続流れ撹拌槽重合反応器である。直列して又は並行して一つ又は複数の反応器を、本発明において使用することができる。触媒成分及び活性剤は、反応器の直前にインラインで活性化して別々に反応器に、又は予め活性化して活性化された溶液若しくはスラリーとして反応器にポンプで送り込んで送達することができる。重合は、モノマー、コモノマー、触媒/活性化剤、スカベンジャー、及び任意選択の変性剤が、単一反応器に連続的に添加される単一反応器操作、又は上記の成分が、直列に連結された二つ以上の反応器のそれぞれに添加される連続反応器操作のいずれかで実施される。触媒成分は、直列された第1反応器に、又は第1反応器に一つの成分を添加し、別の成分を他の反応器に添加して両方の反応器に添加し得る。さらなる一般的なプロセス条件の情報について、米国特許第5,001,205号、及びPCT国際公開第96/33227号及び国際公開第97/22639号を参照されたく、これらの内容は、参照により本明細書に組み込まれている。気相重合プロセスのさらなる情報については、米国特許第4,543,399号、4,588,790号、5,028,670号、5,317,036号、5,352,749号、5,405,922号、5,436,304号、5,453,471号、5,462,999号、5,616,661号、5,627,242号、5,665,818号、5,668,228号、及び5,677,375号、及び欧州特許公開第0794200号、0802202号及び634421号を参照にされたく、これらの内容は、参照により本明細書に組み込まれている。粒子傾斜ゾーン中へ流動床重合への液体触媒系を導入する方法の情報について、米国特許第5,693,727号を参照されたく、この内容は、参照により本明細書に組み込まれている。スラリー重合プロセスのさらなる情報について、米国特許第3,248,179号及び4,613,484号を参照されたく、これらの内容は、参照により本明細書に組み込まれている。それらの内容が参照により本明細書に組み込まれているPCT国際公開第96/08520号及び米国特許第5,712,352号は、スカベンジャーの使用が意図されているが、いずれのスカベンジャーの不存在下又はスカベンジャーを本質的に含まずに操作される重合プロセスを記載している。一つ又は複数の実施形態において、本発明の組成物は、本明細書で有用なポリオレフィン組成物を形成するために十分な量のポリオレフィンを含有することができる。従って、一つ又は複数の実施形態において、ポリオレフィン組成物は、ポリオレフィン組成物の総重量に対して、少なくとも約25重量、別の実施形態において、少なくとも約40重量、他の実施形態において、少なくとも約50重量、他の実施形態において、少なくとも約80重量のポリオレフィン即ち、プロピレン-アルファ-オレフィンコポリマーを含み得る。これら又は他の実施形態において、組成物中のポリオレフィンの量は、ポリオレフィン組成物の総重量に対して、約25から約75重量、他の実施形態において、約40から約80重量、他の実施形態において、約45から約75重量であり得る。難燃剤本明細書の実施形態において、難燃剤が、ポリオレフィン組成物に難燃性を与えるために使用される。いずれの好適な難燃剤も使用し得る。いくつかの実施形態において、難燃剤は、ハロゲン化炭化水素及び金属酸化物の少なくとも1種を含む。一つ又は複数の実施形態において、3部難燃剤充てん剤パッケージが使用される。この3部システムは、ハロゲン化有機難燃剤、金属酸化物、及び非ハロゲン化難燃剤を含む。一つ又は複数の実施形態において、非ハロゲン化難燃剤は、チャー形成難燃剤であり、これは、膨張材料とも呼ばれることがある。ハロゲン化有機難燃剤ハロゲン化有機難燃剤のタイプには、塩素化及び/又は臭素化フェニル含有化合物などのハロゲン化炭化水素が含まれる。塩素含有難燃剤の例には、塩素化パラフィン、塩素化ポリオレフィン、及びパークロロシクロペンタデカンが含まれる。臭素含有難燃剤の例には、ヘキサブロモベンゼン、n-エチレン-ビスジブロモノルボルナン-ジカルボキシイミド、エチレン-ビステトラブロモフタルイミド、テトラブロモビスフェノール-A誘導体、テトラブロモビスフェノールS、テトラブロモジペンタエリスリトール、臭素化シクロペンタジエン、及びデカブロモジフェニルエタンが含まれる。特定の実施形態において、ハロゲン化有機化合物は、臭素化有機化合物、好ましくはデカブロモジフェニルエタンである。一つ又は複数の実施形態において、ポリオレフィン組成物中のハロゲン化難燃剤例えばハロゲン化炭化水素の量は、組成物の全重量に対して定量化することができる。一つ又は複数の実施形態において、ポリオレフィン組成物は、組成物の全重量に対して、少なくとも2.0重量、他の実施形態において、少なくとも2.5重量、他の実施形態において、少なくとも3.0重量のハロゲン化有機化合物を含む。これら又は他の実施形態において、ポリオレフィン組成物は、組成物の全重量に対して、約2.0から約7.0重量、約2.0から約6.5重量、又は他の実施形態において、約3.0から約6.0重量のハロゲン化有機化合物を含み得る。金属酸化物/相乗剤一つ又は複数の実施形態において、金属酸化物には、ハロゲン化有機化合物と相乗的に作用する金属酸化物が含まれる。他の実施形態において、酸化アンチモンゾル、酸化鉄、及びSbvエステルの塩が使用され得る。特に好ましい金属酸化物は、三酸化アンチモンである。一つ又は複数の実施形態において、ポリオレフィン組成物中の金属酸化物の量は、組成物の全重量に対して定量化し得る。一つ又は複数の実施形態において、ポリオレフィン組成物は、組成物の全重量に対して、少なくとも4.0重量、他の実施形態において、少なくとも5.0重量、他の実施形態において、少なくとも6.0重量の金属酸化物を含む。これら又は他の実施形態において、ポリオレフィン組成物は、組成物の全重量に対して、約4.0から約13.0、又は他の実施形態において、約6.0から約12.0重量の金属酸化物を含み得る。膨張/チャー形成材料一つ又は複数の実施形態において、膨張材料には、膨張し下位材料及び周囲環境の間の隔壁としてチャー層を形成する材料が含まれ;このチャー層は、燃えにくく、下位underlining材料を隔離し燃焼から保護する。膨張材料は、熱による化学反応の結果として、又は膨張材料の成分の構造によって生じる主として物理的反応による膨張によって機能すると考えられている。膨張材料又はチャー形成材料の例には、ホウ酸亜鉛水和物、水酸化マグネシウム、三水和アルミナ、ポリリン酸アンモニウム、ポリリン酸メラミン、デンプン例えば、コーンスターチ又は火に曝露された場合に重いチャーを形成する他の炭水化物、並びにトリヒドロキシアルコール及びテトラヒドロキシアルコールなどの多価アルコールが含まれる。一つ又は複数の実施形態において、組成物中の膨張材料の量は、組成物の全重量に対して定量化し得る。一つ又は複数の実施形態において、ポリオレフィン組成物は、組成物の全重量に対して、少なくとも8.0重量、他の実施形態において、少なくとも10.0重量、他の実施形態において、少なくとも15.0重量の膨張材料を含む。これら又は他の実施形態において、ポリオレフィン組成物は、組成物の全重量に対して、約8.0重量から約25.0重量、又は他の実施形態において、約12.0重量から約20.0重量の膨張材料を含み得る。特定の実施形態において、デカブロモジフェニルエタン、三酸化アンチモン、及びホウ酸亜鉛水和物の組合せが使用される。一つ又は複数の実施形態において、3種の難燃剤の相乗的なバランスが、有利な結果を提供することが予想外に発見された。これらの実施形態において、ハロゲン化化合物x、金属酸化物y、及びチャー形成材料zの合計によって表すことができる合計難燃剤添加量が、少なくとも25重量、他の実施形態において、少なくとも28重量、他の実施形態において、少なくとも30重量であり、これら又は他の実施形態において、x、y、及びzの合計が、40重量未満、他の実施形態において、38重量未満、他の実施形態において、35重量未満である場合に、有利な結果が達成される。これらの実施形態において、ハロゲン化化合物x例えば、デカブロモジフェニルエタンの量は、約2.0から約7.0重量、他の実施形態において、約3.0から約6.0重量であり;金属酸化物y例えば、三酸化アンチモンの量は、約2xから約5x即ち、ハロゲン化化合物の量の2倍から5倍、又は他の実施形態において、約3xから約4xであり;チャー形成材料例えば、ホウ酸亜鉛水和物の量は、約8.0から約25.0重量、他の実施形態において、約10.0から約20.0重量、又は他の実施形態において、約12.0から約18.0重量であり、前述の重量百分率は、組成物の総重量に基づく。紫外線保護剤本明細書の実施形態において、ポリオレフィン組成物に紫外線抵抗性を与えるために、紫外線保護剤を使用する。いずれの好適な紫外線保護剤も使用し得る。好ましい実施形態において、紫外線保護剤は、カーボンブラックである。一つ又は複数の実施形態において、有用なカーボンブラックは、ASTMD-3849に従って定量化され得るその粒径に基づいて特徴付けることができる。一つ又は複数の実施形態において、カーボンブラックは、65nm未満、他の実施形態において、45nm未満、他の実施形態において、35nm未満、他の実施形態において、25nm未満、他の実施形態において、20nm未満の粒径を有し得る。これら又は他の実施形態において、カーボンブラックは、約12から約40又は他の実施形態において、約15から約30の粒径を有し得る。一つ又は複数の実施形態において、有用なカーボンブラックは、BET窒素吸収法によって定量化され得るその表面積に基づいて特徴付けることができる。一つ又は複数の実施形態において、本発明の実施に使用されるカーボンブラックは、少なくとも75、他の実施形態において、少なくとも100、他の実施形態において、少なくとも200m2/gの表面積を有し得る。これら又は他の実施形態において、カーボンブラックは、約100から約300又は他の実施形態において、約150から約250m2/gの表面積を有し得る。一つ又は複数の実施形態において、有用なカーボンブラックは、ASTMD-1510に従って定量化され得るヨウ素吸着量に基づいて特徴付けることができる。一つ又は複数の実施形態において、本発明の実施に使用されるカーボンブラックは、少なくとも100、他の実施形態において、少なくとも120、他の実施形態において、少なくとも130mg/gのヨウ素吸着量を有し得る。これら又は他の実施形態において、カーボンブラックは、170未満、他の実施形態において、160未満、他の実施形態において、150mg/g未満のヨウ素吸着量を有し得る。一つ又は複数の実施形態において、紫外線保護剤がカーボンブラックである場合、使用するカーボンブラックの量は、組成物の全重量に対して定量化し得る。一つ又は複数の実施形態において、ポリオレフィン組成物は、組成物の全重量に対して、少なくとも1.5重量、他の実施形態において、少なくとも2.0重量、他の実施形態において、少なくとも3.0重量のカーボンブラックを含む。これら又は他の実施形態において、ポリオレフィン組成物は、組成物の全重量に対して、約2.0から約6.0重量、又は他の実施形態において、約2.0から約4.0重量のカーボンブラックを含み得る。一つ又は複数の実施形態において、紫外線保護剤は、非カーボンブラック保護剤、例えばヒンダードアミン系光安定剤、ベンゾトリアゾール及び/又は同様のものなどであり、使用する非カーボンブラック保護剤の量は、組成物の全重量に対して定量化し得る。一つ又は複数の実施形態において、ポリオレフィン組成物は、組成物の全重量に対して、少なくとも0.05重量、他の実施形態において、少なくとも0.1重量、他の実施形態において、少なくとも0.25重量の紫外線保護剤を含む。これら又は他の実施形態において、ポリオレフィン組成物は、組成物の全重量に対して、約0.05から約0.5重量、又は他の実施形態において、約0.1から約0.5重量の紫外線保護剤を含み得る。本明細書で有用なヒンダードアミン系光安定剤は、Tinuvin登録商標770BASFChemicalsNorthAmerica,FlorhamPark,NJである。本明細書で有用なベンゾトリアゾールは、Tinuvin登録商標328BASFChemicalsNorthAmerica,FlorhamPark,NJである。特定の実施形態において、ポリオレフィン組成物は、カーボンブラック以外に、それだけには限らないが、フェノール含有紫外線抑制剤、紫外線安定剤、及び酸化防止剤、及びヒンダードアミン系光安定剤を含む紫外線抑制剤、紫外線安定剤、及び酸化防止剤を欠く、本質的に欠く、又は実質的に欠く。本明細書で使用される実質的に欠くは、ポリオレフィン組成、その製造、又は使用に有害な影響を有する量の添加剤例えば、紫外線抑制剤の欠如を意味する。本質的に欠くは、僅少な量より多い量の添加剤の欠如を意味する。一つ又は複数の実施形態において、本発明のポリオレフィン組成物は、カーボンブラック以外に、2重量未満、他の実施形態において、1重量未満、他の実施形態において、0.5重量未満、他の実施形態において、0.1重量未満、他の実施形態において、0.05重量未満の紫外線抑制剤、紫外線安定剤、酸化防止剤、又はヒンダードアミン系光安定剤を含む。他の成分ポリオレフィン、難燃剤、及び紫外線保護剤に加えて、本発明のポリオレフィン組成物は、1種又は複数の相溶化剤、焼成クレー、カオリン粘土、ナノクレイ、タルク、シリケート、カーボネート、サルフェート、追加のカーボンブラック、砂、ガラスビーズ、鉱物骨材、ウォラストナイト、雲母、ガラス繊維、他の充てん剤、顔料、着色剤、染料、分散剤、酸化防止剤、伝導性粒子、接着促進剤、脂肪酸、エステル、パラフィンワックス、中和剤、金属不活性化剤、粘着付与剤、ステアリン酸カルシウム、乾燥剤、安定剤、光安定剤、吸光剤、シラン及びチタネートを含むカップリング剤、潤滑剤、ブロッキング剤、ブロッキング防止剤、帯電防止剤、ワックス、発泡剤、成核剤、スリップ剤、酸掃去剤、アジュバント、界面活性剤、結晶化助剤、ポリマー添加剤、消泡剤、保存剤、増粘剤、レオロジー調節剤、保湿剤、補強材及び非補強材及びこれらの組合せ及びポリオレフィンコンパウンディング技術分野で知られている他の加工助剤を含んでもよい。これらの添加剤は、全組成物の最高約50重量までを構成し得る。好ましくは、添加剤は、約0から45重量を構成する。コンパウンディング本発明のポリオレフィン組成物は、当技術分野で知られている方法を使用してコンパウンディングすることができる。好適な混合設備には、Banbury商標ミキサーFarrelCorp.,Ansonia,CT単軸及び二軸回転ミキサー、ブスニーダー、及びFarrelContinuousMixer商標FarrelCorp.が含まれる。さらに、混合のステップは、成形プロセスに組み入れることもできる。このような成形設備には、射出成形設備、圧縮成形設備、及びブロー成形設備が含まれ得る。生成物の性質本明細書の実施形態において、ポリオレフィン組成物は、難燃性である。一つ又は複数の実施形態において、本発明のポリオレフィン組成物は、UL94のV2等級の難燃規格を満たす。他の実施形態において、本発明のポリオレフィン組成物は、UL94のV1等級の難燃規格を満たす。さらに他の実施形態において、本発明のポリオレフィン組成物は、UL94のV0等級の難燃規格を満たす。難燃性は、装置及び器具部品のプラスチック材料燃焼性の安全の規格であるUL94UnderwritersLaboratoriesIncTestsforFlammabilityofPlasticMaterialsforPartsinDevicesandAppliancesJune42009によって測定される。ポリオレフィン組成物から成形された試料を、垂直な位置に置き、それらを、該当試験方法の仕様に従って規定の時間、規定の火炎点火源に当てる。3種の垂直等級V2、V1、及びV0は、材料が、垂直位置に置かれ、点火源を取り除いた後、規定の時間内に自己消火したことを示している。垂直等級は、試験片が、燃える小片を滴下し、その燃える小片が、試料の下方に位置する綿指標を点火したか否かも示している。これらの等級は、試験片に点火されると消火するか炎を拡げるかの材料の傾向を決定する。一つ又は複数の実施形態において、本発明のポリオレフィン組成物は、少なくとも50.0、他の実施形態において、少なくとも60.0、他の実施形態において、少なくとも70.0、他の実施形態において、少なくとも80.0のショアA硬度によって特徴付けられる。これら又は他の実施形態において、本発明のポリオレフィン組成物は、100.0未満、他の実施形態において、90.0未満、他の実施形態において、85.0未満のショアA硬度によって特徴付けられる。さらに他の実施形態において、本発明のポリオレフィン組成物は、60.0から95.0、好ましくは70.0から90.0、好ましくは75.0から90.0、好ましくは80.0から90.0の範囲のショアA硬度によって特徴付けられる。ショアA硬度は、ASTMD2240及びISO868の要件を満たし上回る社内試験方法に従って測定する。タイプAデュロメーター及び電子デジタル読み出し装置を備えた1kg加重のデュロメータースタンドを使用する。デュロメーターをデュロメータースタンドに据え付け、高さ及び水平度を調節し、自由な動きについて確認する。次いで、デュロメーターを較正する。1kgの重りを、ショアAデュロメーターを収容する好適な取り付けポストに置く。試料は、少なくとも16時間、室温で調整し、試験前の最低1時間、23±2°Cで平衡化させた2mmの厚さを有する射出成形プラークである。3枚の試料を選ぶ。1枚の50mmの直径の円盤を、3枚の試料のそれぞれの中心から切り取る。これらの3枚の円盤を、積み重ねて6mmの厚さを有する試験片円盤を形成する。ゲージを、衝撃を与えずにできるだけ迅速に均一な一定の動作を用いて試験片に導く。電子読み出し装置からの硬度値を、ゲージの底が、試験片としっかり接触してから15秒後に記録する。それぞれの測定が、いずれの他の測定からも少なくとも6mm離れ、円盤の縁から少なくとも13mm離れて行われるよう確かめながら、測定手順を同一円盤でさらに4回繰り返す。得られる5個の値の平均を、整数の小数第1位で最も近い数字にまるめ、ショアA硬度として報告する。一つ又は複数の実施形態において、本発明のポリオレフィン組成物は、少なくとも5.00MPa、他の実施形態において、少なくとも6.00MPa、他の実施形態において、少なくとも7.00MPa、他の実施形態において、少なくとも8.00MPa、他の実施形態において、少なくとも9.00MPaの最大引張り強さ破断時引張り強さによって特徴付けられる。これら又は他の実施形態において、本発明のポリオレフィン組成物は、15.00MPa未満、他の実施形態において、12.00MPa未満、他の実施形態において、11.00MPa未満の最大引張り強さによって特徴付けられる。最大引張り強さは、以下の修正を行ったASTMD412を使用して測定する。Instron登録商標4204Norwood,MA機器を使用する。試料を、流れ方向に直角に切る。試料厚みを、中間で1箇所、試験長さの各端部で1箇所の3箇所の測定で得る。中央値を試験片の厚みとして使用する。試料を、23°Cで16時間、調整する。ダイ寸法は、60.04及び-0.00mmである。最も近い0.05MPa10psiにまるめた3回の測定値の中央値として試験結果を報告する。一つ又は複数の実施形態において、本発明のポリオレフィン組成物は、少なくとも2.00MPa、他の実施形態において、少なくとも2.50MPa、他の実施形態において、少なくとも2.85MPa、他の実施形態において、少なくとも3.00MPa、他の実施形態において、3.15MPaの100伸びにおける引張り弾性率引張り応力によって特徴付けられる。これら又は他の実施形態において、本発明のポリオレフィン組成物は、3.30MPa未満、他の実施形態において、3.20MPa未満、他の実施形態において、3.15MPa未満の100伸びにおける引張り弾性率によって特徴付けられる。100伸びにおける引張り弾性率は、上記のとおり修正されたASTM412を使用して測定する。一つ又は複数の実施形態において、本発明のポリオレフィン組成物は、少なくとも600、他の実施形態において、少なくとも650、他の実施形態において、少なくとも700、他の実施形態において、少なくとも750、他の実施形態において、少なくとも780の最大伸びによって特徴付けられる。これら又は他の実施形態において、本発明のポリオレフィン組成物は、1000未満、他の実施形態において、900未満、他の実施形態において、800未満の最大伸びによって特徴付けられる。最大伸びは、上記のとおり修正されたASTM412を使用して測定し、最も近い10にまるめて報告する。工業適用性本発明のポリオレフィンは、ウェザーシール、ホース、ベルト、ガスケット、成形品、ブーツ、弾性繊維、及び同様の物品などの多種多様な物品を製造するために有用である。それらは、ブロー成形、押出成形、射出成形、熱成形、エラストウェルディングelasto-welding及び圧縮成形技術によって物品を製造するために有用である。より具体的には、それらは、ウェザーシールなどの自動車部品、カップ、カップリングディスク、及びダイアフラムカップなどのブレーキ部品、等速ジョイント及びラックアンドピニオンジョイント用のブーツ、チューブ、シーリングガスケット、油圧又は空気圧で動く装置の部品、Oリング、ピストン、バルブ、バルブシート、バルブガイド、及び他の弾性ポリマーベースの部品又は金属/プラスチック複合材料などの他の材料と組み合わせた弾性ポリマーを製造するために有用である。同様に意図されているのは、Vベルト、布被覆Vベルトを含む平頭のリブを有する歯付ベルト、微粉砕短繊維で補強されたVベルト又は短繊維でフロック加工され成形ゴムを有するV-ベルトを含む伝動ベルトである。一つ又は複数の実施形態において、本発明のポリオレフィンは、電気製品、例えば電線、ケーブル、電気コネクタ及び太陽エネルギーを捕捉し転換する素子に使用し得る。いくつかの実施形態において、本発明は、以下に関する。1.a少なくとも約50重量のプロピレン誘導単位、及び約5~35重量の、エチレン又はC410アルファ-オレフィン好ましくは約7から約32重量、約8から約25重量、約8から約20重量、又は約8から約18重量、好ましくは約10~20重量のエチレン誘導単位の少なくとも1種から導かれる単位を含み、約75J/g以下好ましくは約70J/g以下、約50J/g以下、又は約35J/g以下の融解熱を有するコポリマーと、b好ましくは、iハロゲン化炭化水素好ましくは、該ハロゲン化炭化水素は、塩素化パラフィン、塩素化ポリオレフィン、パークロロシクロペンタデカン、ヘキサブロモベンゼン、n-エチレン-ビスジブロモノルボルナン-ジカルボキシイミド、エチレン-ビステトラブロモフタルイミド、テトラブロモビスフェノール-A誘導体、テトラブロモビスフェノールS、テトラブロモジペンタエリスリトール、臭素化シクロペンタジエン、及びデカブロモジフェニルエタンの1種であり;好ましくは、該ハロゲン化炭化水素は、臭素化炭化水素であり;好ましくは、該臭素化炭化水素は、デカブロモジフェニルエタンである;ii金属酸化物好ましくは、該金属酸化物は、三酸化アンチモン、酸化アンチモンゾル及びSbvエステルの塩の1種である;好ましくは、該金属酸化物は、酸化アンチモンである;並びにiii場合によってチャー形成材料好ましくは、ホウ酸亜鉛水和物、水酸化マグネシウム、三水和アルミナ、ポリリン酸アンモニウム、ポリリン酸メラミン、デンプン又は他の炭水化物、及び多価アルコール;好ましくは、ホウ酸亜鉛水和物;の少なくとも1種を含む難燃剤好ましくは、該難燃剤は、デカブロモジフェニルエタン、三酸化アンチモン、及びホウ酸亜鉛を含むと、c場合によって、紫外線保護剤好ましくは、該紫外線保護剤は、カーボンブラックであり、好ましくは、該組成物は、カーボンブラック以外の紫外線安定剤及び酸化防止剤を実質的に欠いており;好ましくは、該紫外線保護剤は、該組成物の全重量に対して、少なくとも1.5重量、他の実施形態において、少なくとも2.0重量、他の実施形態において、少なくとも3.0重量の量であるとを含む難燃組成物であって、UL94のV2等級好ましくは、V1等級、好ましくは、V0等級の要件を満たす組成物。2.難燃剤が、組成物の約2.0~7.0重量の量で存在するハロゲン化炭化水素を含む、パラグラフ1の組成物。3.難燃剤が、ハロゲン化炭化水素及び金属酸化物を含み、該金属酸化物が、ハロゲン化化合物の量の2~5倍の量で存在する、パラグラフ1及び2の組成物。4.難燃剤が、組成物の約25~35重量の量で存在する、パラグラフ1から3の組成物。5.難燃剤が、組成物の約8.0~25重量の量で存在するチャー形成材料を含む、パラグラフ1から4の組成物。6.コポリマーが、i約100°C以下好ましくは、約90°C以下、約80°C以下、又は約70°C以下の融点;iiアイソタクチックポリプロピレンの約2から約65好ましくは、約0.5から約40、約1から約30、又は約5から約35の結晶化度;iii少なくとも約75少なくとも約80、少なくとも約82、少なくとも約85、又は少なくとも約90の13CNMRによって測定された3種のプロピレン単位のトリアッドタクティシティー;及びiv約1~10dg/minのメルトフローレートの一つ又は複数を有するパラグラフ1から5の組成物。7.さらに約1~10重量のポリプロピレンを含む、パラグラフ1から6の組成物。8.組成物が、i約60.0~95.0好ましくは70.0から90.0、好ましくは75.0から90.0、好ましくは80.0から90.0の範囲のショアA硬度;ii少なくとも5.00MPa好ましくは、少なくとも6.00MPa、少なくとも7.00MPa、少なくとも8.00MPa、又は少なくとも9.00MPaの最大引張り強さ;iii少なくとも600好ましくは、少なくとも650、少なくとも700、少なくとも750、又は少なくとも780の最大伸び;及びiv少なくとも2.00MPa好ましくは、少なくとも2.50MPa、少なくとも2.85MPa、少なくとも3.00MPa、又は少なくとも3.15MPaの100伸びにおける引張り弾性率の少なくとも一つを有するパラグラフ1から7の組成物。9.a少なくとも約50重量のプロピレン誘導単位、及び約5~35重量のエチレン誘導単位を含み、約75J/g以下の融解熱、約100°C以下の融点、アイソタクチックポリプロピレンの約2から約65の結晶化度、及び約1~10dg/minのメルトフローレートASTM1238、230°C/2.16kgを有する、少なくとも約40重量又は少なくとも約50重量、又は約50~60重量、又は約50~55重量のコポリマーと、b約20~40重量又は約20~35重量、又は約25~30重量の難燃剤とを含み、UL94のV0等級の要件を満たし、a約60.0~90.0のショアA硬度;b少なくとも約5MPaの最大引張り強さ;及びc少なくとも約600の最大伸びを有するパラグラフ1から8の難燃組成物。10.a少なくとも約50重量のプロピレン誘導単位、及び約10~20重量のエチレン誘導単位を含み、約75J/g以下の融解熱、約100°C以下の融点、アイソタクチックポリプロピレンの約2から約65の結晶化度、及び約1~10dg/minのメルトフローレートASTM1238、230°C/2.16kgを有する、組成物の約50~55重量のコポリマーと、b組成物の約25~30重量の、それぞれ60:20:20の相対重量比におけるデカブロモジフェニルエタン、三酸化アンチモン、及びポリプロピレンと、c組成物の約10~15重量のホウ酸亜鉛と、d組成物の約5.0~6.0重量のカーボンブラックとを含み、UL94のV0等級の要件を満たし、a約60.0~90.0のショアA硬度;b少なくとも約5MPaの最大引張り強さ;及びc少なくとも約600の最大伸びの少なくとも一つを有するパラグラフ1から9の難燃組成物。11.a少なくとも約50重量のプロピレン誘導単位、及び約5~35重量の、エチレン又はC410アルファ-オレフィンの少なくとも1種から誘導される単位を含み、約75J/g以下の融解熱を有するコポリマー;b難燃剤;及びc場合によって紫外線保護剤を混合するステップと、UL94のV2等級の要件を満たす難燃組成物を形成するステップとを含む、パラグラフ1から10の組成物を製造する方法。本発明の実施を説明するために、以下の実施例が調製され試験された。しかし、実施例は、本発明の範囲を限定するものとみなされるべきではない。特許請求の範囲は、本発明を定義する役目を果たすであろう。比重を、ASTMD-792に類似したTPE-0105/1に従って測定した。燃焼試験を、UL94垂直燃焼試験に従って測定した。ポリオレフィン組成物を、以下に列挙されたポリマーを難燃剤パッケージ及び紫外線保護剤と共にコンパウンディングすることによって調製した。実施例において使用されたポリマーは、下の表1に記載されたとおりである。上記のポリマーの一部を、表2に提供された他の成分と混合した。コンパウンディングした種々の成分の量が、組成物の全重量に対して重量パーセントで提供されている。難燃剤パッケージは、Br/Sbマスターバッチ及びホウ酸亜鉛水和物から成った。Br/Sbマスターバッチは、商品名FR6287PMCPolymerProductsInc.,Stockertown,PAとして得られるデカブロモジフェニルエタン、三酸化アンチモン、及びポリプロピレン重量比60:20:20のブレンドであり、チャー形成難燃剤は、商品名FirebrakeZBRioTintoPLC,London,UKとして得られるホウ酸亜鉛水和物であった。紫外線保護剤は、40カーボンブラック及びポリプロピレンを含む市販ブレンドカーボンブラック濃縮物であり、これは、商品名Ampacet商標49974AmpacetNorthAmerica,DeRidderLAとして得られた。次いで、ポリオレフィン試料を、次の試験を行うために適切な試験片に加工し、この結果は、表3に示されている。本発明の範囲及び精神から逸脱しない種々の修正及び変更が、当業者には明らかになるであろう。本発明は、本明細書に記載された例示的な実施形態に限定されるべきではない。本明細書に記載された全ての文献は、それらが本文脈と矛盾しない限り、任意の優先文献及び/又は試験手順を含めて、参照により本明細書に組み込まれている。前述の一般的な説明及び特定の実施形態から明らかなように、本発明の形態が、例示され説明されたが、本発明の精神及び範囲を逸脱することなく、種々の修正がなされ得る。従って、本発明がそれらによって制限されることは意図されていない。"